(57)【要約】【課題】本発明の目的は、アスペクト比が１０：１以上で、短軸の長さが０．８０ｍｍ以下である平角形状の横断面を有する平角導体の外周に被覆された絶縁皮膜がエッジワイズ曲げに対して亀裂が生じにくいエナメル線および当該エナメル線の製造方法を提供する。【解決手段】本発明のエナメル線は、長軸の長さａと短軸の長さｂとの比「ａ／ｂ」が１０以上で、前記短軸の長さｂが０．８０ｍｍ以下である横断面を有する平角導体と、前記平角導体の外周に被覆された絶縁皮膜と、を備え、伸び率が４０％以上、引張強度が２８０ＭＰａ以下、０．２％耐力が６５ＭＰａ以上である。【選択図】図１
2019040672.tif 000002
【特許請求の範囲】
【請求項１】
長軸の長さａと短軸の長さｂとの比「ａ／ｂ」が１０以上で、前記短軸の長さｂが０．８０ｍｍ以下である平角形状の横断面を有する平角導体と、
前記平角導体の外周に被覆された絶縁皮膜と、を備え、
伸び率が４０％以上、引張強度が２８０ＭＰａ以下、０．２％耐力が６５ＭＰａ以上である、エナメル線。
【請求項２】
一対の圧延ロールを用いて線材を圧延することにより、長軸の長さａと短軸の長さｂとの比「ａ／ｂ」が１０以上で、前記短軸の長さｂが０．８０ｍｍ以下である平角形状の横断面を有する平角導体を形成する圧延工程と、
前記平角導体の外周を被覆する絶縁皮膜を形成する絶縁皮膜形成工程と、を含み、
前記圧延工程では、前記圧延ロールの前記線材を圧延する部分に、圧延して得られる前記平角導体の前記長軸の長さａの０．２０倍以上０．５０倍未満の大きさからなる深さｄ、および前記深さｄとの関係において、２≦ｄ／Ｗ≦６を満たす幅Ｗを有する溝を備え、前記線材が前記溝の内面に接するように前記圧延ロールを通過することよって前記線材を圧延する、エナメル線の製造方法。
【請求項３】
前記線材は、横断面が円形状である金属線材を押出成形によって短軸の長さが０．８０ｍｍよりも大きい平角形状の横断面にしたものである請求項２に記載のエナメル線の製造方法。
【請求項４】
前記絶縁皮膜形成工程は、前記平角導体を挿通させる開口部の内面に突起を有する塗装ダイスを用いて、前記平角導体の周囲に絶縁塗料を塗装する塗装工程を含む請求項２に記載のエナメル線の製造方法。
【発明の詳細な説明】
【技術分野】
【０００１】
本発明は、モーターやトランス等の電気機器用コイルに使用されるエナメル線およびエナメル線の製造方法に関する。
【背景技術】
【０００２】
従来のエナメル線には、例えば横断面が平角形状からなる平角導体の外周に、当該平角導体を被覆するための絶縁皮膜を有するエナメル線がある。
【０００３】
特許文献１では、タフピッチ銅或いは無酸素銅からなり、矩形断面をなしている長軸の長さａと短軸の長さｂとの比ａ／ｂが１５以上であり、短軸の長さｂが０．３ｍｍ〜１．２ｍｍであり、矩形断面の四隅に形成される角部に０．０５ｍｍ〜０．６０ｍｍの曲率半径の面取りがなされ、角部の表面の算術平均粗さＲａが０．０５μｍ〜０．３μｍであり、最大高さＲｚが０．５μｍ〜２．５μｍであり、二乗平均平方根粗さＲｑと最大高さＲｚの比率（Ｒｑ／Ｒｚ）が０．０６〜１．１であるコイル用平角絶縁導線素材が開示されている。また、特許文献１では、上述したコイル用平角絶縁導線素材を製造する場合に、従来の丸線から圧延して平角形状の導線を製造する方法に替えて、スリット加工して矩形断面を有するスリット条材を作製した後、抽伸加工して矩形断面の角部を形成する製造方法によって得られるとされている。
【０００４】
そして、特許文献１では、上述したコイル用平角絶縁導線素材及びその製造方法を適用することにより、矩形断面の角部の曲率半径を精度良く形成して平角導線自体に曲がりや反りが生じにくく、安定した樹脂被覆を有するエナメル線が得られるとされている。
【先行技術文献】
【特許文献】
【０００５】
【特許文献１】特開２０１２−１９５２１２号公報
【発明の概要】
【発明が解決しようとする課題】
【０００６】
平角導体の幅方向（長軸の方向）にエナメル線が曲げられること（すなわち、エッジワイズ曲げ）によってコイルが成形される場合において、長軸の長さと短軸の長さの比からなるアスペクト比が１０：１以上で、短軸の長さが０．８０ｍｍ以下である平角形状の横断面を有する平角導体を備えるエナメル線は、湾曲している部分の頂部付近の絶縁皮膜に亀裂が生じやすい。
【０００７】
そこで、本発明は、上記の点に鑑みてなされたものであり、その目的は、アスペクト比が１０：１以上で、短軸の長さが０．８０ｍｍ以下である平角形状の横断面を有する平角導体の外周に被覆された絶縁皮膜がエッジワイズ曲げに対して亀裂が生じにくいエナメル線および当該エナメル線の製造方法を提供することである。
【課題を解決するための手段】
【０００８】
本発明の一態様は、上記目的を達成するために、下記のエナメル線および当該エナメル線の製造方法を提供する。
【０００９】
［１］長軸の長さａと短軸の長さｂとの比「ａ／ｂ」が１０以上で、前記短軸の長さｂが０．８０ｍｍ以下である平角形状の横断面を有する平角導体と、前記平角導体の外周に被覆された絶縁皮膜と、を備え、伸び率が４０％以上、引張強度が２８０ＭＰａ以下、０．２％耐力が６５ＭＰａ以上である、エナメル線。
［２］一対の圧延ロールを用いて線材を圧延することにより、長軸の長さａと短軸の長さｂとの比「ａ／ｂ」が１０以上で、前記短軸の長さｂが０．８０ｍｍ以下である平角形状の横断面を有する平角導体を形成する圧延工程と、前記平角導体の外周を被覆する絶縁皮膜を形成する絶縁皮膜形成工程と、を含み、前記圧延工程では、前記圧延ロールの前記線材を圧延する部分に、圧延して得られる前記平角導体の前記長軸の長さａの０．２０倍以上０．５０倍未満の大きさからなる深さｄ、および前記深さｄとの関係において、２≦ｄ／Ｗ≦６を満たす幅Ｗを有する溝を備え、前記線材が前記溝の内面に接するように前記圧延ロールを通過することよって前記線材を圧延する、エナメル線の製造方法。
［３］前記線材は、横断面が円形状である金属線材を押出成形によって短軸の長さが０．８０ｍｍよりも大きい平角形状の横断面にしたものである上記［２］に記載のエナメル線の製造方法。
［４］前記絶縁皮膜形成工程は、前記平角導体を挿通させる開口部の内面に突起を有する塗装ダイスを用いて、前記平角導体の周囲に絶縁塗料を塗装する塗装工程を含む上記［２］に記載のエナメル線の製造方法。
【発明の効果】
【００１０】
本発明によれば、アスペクト比が１０：１以上で、短軸の長さが０．８０ｍｍ以下である平角形状の横断面を有する平角導体の外周に被覆された絶縁皮膜がエッジワイズ曲げに対して亀裂が生じにくいエナメル線および当該エナメル線の製造方法を提供することができる。
【図面の簡単な説明】
【００１１】
【図１】本発明の一実施形態に係るエナメル線の構成例を示す概略横断面図である。
【図２】本発明の一実施形態に係るエナメル線を製造するときのフローの一例を示す説明図である。
【図３】本発明の一実施形態に係るエナメル線の製造方法において、平角導体を圧延によって製造するときに用いる圧延ロールを示す概略構成図である。
【発明を実施するための形態】
【００１２】
＜本発明の一実施形態＞
以下、本発明の一実施形態に係るエナメル線、およびエナメル線の製造方法について図を用いて説明する。
【００１３】
〔エナメル線〕
図１は、本実施形態に係るエナメル線１０の構成例を示す概略横断面図である。
【００１４】
本実施形態に係るエナメル線１０は、図１に示すように、長軸の長さａと短軸の長さｂとの比「ａ／ｂ」が１０以上で、短軸の長さｂが０．８０ｍｍ以下である平角形状の横断面を有する平角導体１１と、平角導体１１の外周に被覆され、平角導体１１を絶縁するための絶縁皮膜１２と、を少なくとも備える。なお、本実施形態に係るエナメル線１０において、平角導体１１は、例えば、長軸の長さａと短軸の長さｂとの比「ａ／ｂ」が１０以上２５以下で、短軸の長さｂが０．４０ｍｍ以上０．８０ｍｍ以下である平角形状の横断面を有するものを対象とする。
【００１５】
エナメル線１０において、長軸の長さａとは、平角導体１１の対向する２つの短辺１１１、１１２間の長さであり、短軸の長さｂとは、平角導体１１に対向する２つの長辺１１３、１１４間の長さである。
【００１６】
エナメル線１０は、平角導体１１の外周に絶縁皮膜１２を有する状態での伸び率が４０％以上であることが好ましい。これにより、エナメル線１０は、平角導体１１の長軸の長さａと短軸の長さｂとの比「ａ／ｂ」が１０以上で、短軸の長さｂが０．８０ｍｍ以下である場合において、コイル成形時にエナメル線１０をエッジワイズに曲げ加工（以下、「エッジワイズ曲げ」ともいう）したときに、曲げが加わった部分の絶縁皮膜１２（特に、エッジワイズ曲げによって湾曲している部分の頂部付近の絶縁皮膜１２）に亀裂が生じにくくすることができる。
【００１７】
また、本実施形態に係るエナメル線１０は、平角導体１１の外周に絶縁皮膜１２を有する状態での引張強度が２８０ＭＰａ以下であることが好ましく、より好ましくは２３０ＭＰａ以上２８０ＭＰａ以下である。さらに、平角導体１１の周囲に絶縁皮膜１２を有する状態での０．２％耐力は、６５ＭＰａ以上であることが好ましく、より好ましくは７０ＭＰａ以上９５ＭＰａ以下である。エナメル線１０は、このような引張強度や０．２％耐力を有することにより、平角導体１１の長軸の長さａと短軸の長さｂとの比「ａ／ｂ」が１０以上で、短軸の長さｂが０．８０ｍｍ以下である場合において、コイル成形時のエッジワイズ曲げに対して、曲げが加わった部分の絶縁皮膜１２（特に、エッジワイズ曲げによって湾曲している部分の頂部付近の絶縁皮膜１２）に亀裂が生じにくくすることができる。
【００１８】
また、本実施形態に係るエナメル線１０では、上述した特定の伸び率、引張強度、および０．２％耐力を有することにより、エッジワイズ曲げによってコイル成形するときにおいて、エッジワイズ曲げによって湾曲した部分が短軸の方向へゆらいだ形状になる（例えば、エナメル線１０が折れ曲がる）ことを生じさせずに曲げることができる。
【００１９】
なお、エナメル線１０の伸び率および引張強度は、ＪＩＳ  Ｃ３２１６−３に準拠する方法によって求めることができる。また、エナメル線１０の０．２％耐力は、上記の伸び率および引張強度を測定するときに得られた応力−ひずみ曲線において、得られた応力−ひずみ曲線への接線を原点から引き、次いで、その接線に平行な直線をひずみが０．２％である位置から引いたときに応力−ひずみ曲線と直線とが交差する点（交点）を求め、この交点における応力を０．２％耐力として算出することができる。
【００２０】
（平角導体）
平角導体１１は、長軸の長さａと短軸の長さｂとの比「ａ／ｂ」が１０以上で、短軸の長さｂが０．８０ｍｍ以下である。例えば、平角導体１１は、「ａ／ｂ」が１０以上２５以下で、短軸の長さｂが０．４０ｍｍ以上０．８０ｍｍ以下であるものを対象とする。また、平角導体１１の長軸の長さａは、６ｍｍ以上１６ｍｍ以下であることが好ましい。さらに、平角導体１１は、四隅の角部が特定の曲率半径（例えば、０．１０ｍｍ以上０．６０ｍｍ以下の曲率半径）を有するように湾曲した横断面を有している。平角導体１１は、このような形状からなることにより、エナメル線１０をコイルに成形させるときに短軸方向の厚みを小さくさせたコイルとすることができる。また、平角導体１１は、このような形状からなることにより、エナメル線１０における平角導体１１の横断面の面積を小さくさせずに表面積を大きくすることができる。そのため、平角導体１１を備えるエナメル線１０では、高周波領域（例えば１００ｋＨｚなど）における抵抗値増加率を小さくすることができる。
【００２１】
平角導体１１には、導電性の高い金属、例えば、低酸素銅や無酸素銅、もしくはこれらの純銅と同等の導電性を有する銅合金、あるいはアルミニウム等の金属からなる。
【００２２】
（絶縁皮膜）
絶縁皮膜１２は、例えば、ポリアミドイミド、ポリイミド、ポリエステルイミドのうちから選ばれる絶縁性の樹脂によって構成される絶縁皮膜を平角導体１１の外周に被覆される。特に、絶縁皮膜１２は、耐熱性を高くするとの観点からすれば、ポリアミドイミド、ポリイミドからなる樹脂によって構成されることが好ましい。また、絶縁皮膜１２は、例えば、厚さが２０μｍ以上１００μｍ以下である。絶縁皮膜１２の厚さは、耐電圧などの特性の変更に応じて適宜調整することができる。
【００２３】
なお、図１では、平角導体１１の外周に絶縁皮膜１２が１層で設けられているが、例えば、平角導体１１の外周に被覆されて平角導体１１との密着性を向上させる第一の絶縁皮膜と、この第一の絶縁皮膜の外周に被覆された上述した樹脂からなる第二の絶縁皮膜と、を有する２層の絶縁皮膜１２としてもよい。このような密着性を向上させる第一の絶縁皮膜を平角導体１１に接するように被覆することにより、エナメル線１０は、コイル成形時のエッジワイズ曲げに対して絶縁皮膜１２が平角導体１１から剥離しにくくすることができ、また破断しにくくもなる。密着性を向上させる第一の絶縁皮膜は、高い絶縁性を維持しつつ高い密着性を持たせるとの観点から、例えば、ポリアミドイミド、ポリイミド、ポリエステルイミドのうちから選ばれる絶縁性の樹脂にメラミン類などの密着性を向上させる添加剤が添加されているものなどで構成される。
【００２４】
また、エナメル線１０では、平角導体１１の外周に絶縁皮膜１２を有し、さらに絶縁皮膜１２の外周に潤滑性や融着性を有する他の皮膜を有していてもよい。
【００２５】
〔エナメル線の製造方法〕
次に、本発明の一実施形態に係るエナメル線の製造方法について、図２、図３を用いて説明する。図２は、本発明の一実施形態に係るエナメル線を製造するときのフローの一例を示す説明図であり、図３は、本発明の一実施形態に係るエナメル線の製造方法において、平角導体を圧延によって製造するときに用いる圧延ロールを示す概略構成図である。
【００２６】
本実施形態に係るエナメル線の製造方法では、例えば、図２に示すような製造方法のフローによって上述した平角導体１１およびエナメル線１０を製造する。
【００２７】
より具体的に、本実施形態に係るエナメル線の製造方法は、所定の外形を有する金属線材からなる線材を送出機から圧延装置に送り出して、当該圧延装置によって線材を上述した平角形状の横断面を有する平角導体１１に圧延する圧延工程と、圧延によって得られた平角導体１１の外周に絶縁塗料を塗装する塗装工程と、絶縁塗料が塗装された平角導体１１を加熱する加熱工程と、を有する。そして、本実施形態に係るエナメル線の製造方法では、上述した圧延工程、塗装工程および加熱工程を行うことによって得られる平角線材を巻取機で巻き取ることにより、図１に示す平角導体１１の外周に絶縁皮膜１２有するエナメル線１０が得られる。
【００２８】
なお、これらの各工程は、当該工程の一部又は全てが同一の製造ライン上で行われることであってもよい。また、圧延工程を複数回行う場合は、前工程の圧延工程から次工程のとの間に、圧延して得られた平角導体を焼鈍する焼鈍工程を有することが好ましい。
【００２９】
以下では、上述した各工程について詳述する。
【００３０】
（圧延工程）
平角導体１１を形成するための圧延工程では、金属線材からなる線材を圧延装置によって圧延する。線材に使用される金属線材は、例えば、低酸素銅や無酸素銅、もしくはこれらの純銅と同等の導電性を有する銅合金、あるいはアルミニウム等の金属からなる。線材は、横断面が円形状である場合、その直径が８ｍｍ以上１２ｍｍ以下程度である。なお、金属線材が低酸素銅や無酸素銅、もしくはこれらの純銅と同等の導電性を有する銅合金からなる場合、金属線材の圧延のしやすさの観点から、金属線材は軟銅線であることが好ましい。
【００３１】
この圧延工程では、図３に示すように、圧延装置が有する一対の圧延ロール１３１ａ、１３１ｂを用いて線材１を１回以上圧延することによって長軸の長さａと短軸の長さｂとの比「ａ／ｂ」が１０以上で、短軸の長さｂが０．８０ｍｍ以下である平角形状の横断面を有する平角導体を製造する。なお、平角導体の長軸の長さａは、６ｍｍ以上１６ｍｍ以下である。平角導体は、例えば、長軸の長さａと短軸の長さｂとの比「ａ／ｂ」が１０以上２５以下で、短軸の長さｂが０．４０ｍｍ以上０．８０ｍｍ以下である平角形状の横断面を有する。
【００３２】
圧延工程において使用される圧延ロール１３１ａ、１３１ｂは、線材１を圧延する部分に特定の深さｄを有する溝１３２ａ、１３２ｂが設けられている。そして、図３に示すように、対向する一対の圧延ロール１３１ａ、１３１ｂの溝１３２ａ、１３２ｂの各々の内面の一部または全部に線材１が接するように圧延ロールの内部を線材１が通過する。このとき、圧延ロール１３１ａ、１３１ｂが軸１３３ａ、１３３ｂを中心軸として同方向に回動することよって線材１を圧延する。このような圧延工程を１回以上、好ましくは１回以上３回以下で行うことにより、図１に示す上述した平角形状の横断面を有する平角導体１１を製造する。
【００３３】
この溝１３２ａ、１３２ｂの深さｄは、圧延工程において線材１を圧延して得られる平角導体１１が有する長軸の長さａの０．２０倍以上０．５０倍未満であることが好ましい。例えば、溝１３２ａ、１３２ｂの深さは、１．２０ｍｍ以上８．００ｍｍ未満の範囲において、圧延して得られる平角導体１１の長軸の長さａの大きさに応じて適宜調整する。なお、深さｄの大きさは、溝１３２ａ、１３２ｂの底部から圧延ロール１３１ａ、１３１ｂの表面１３４までの距離である。また、圧延ロール１３１ａに有する溝１３２ａの深さｄと圧延ロール１３１ｂに有する溝１３２ｂの深さｄとは、同じ大きさであることが好ましい。
【００３４】
これに加えて、圧延ロール１３１ａ、１３１ｂは、線材１を圧延する部分の溝１３２ａ、１３２ｂの幅Ｗが２．００≦ｄ／Ｗ≦６．００の関係を満たす大きさを有することが好ましい。溝１３２ａ、１３２ｂの幅Ｗは、例えば、０．５５ｍｍ以上１．３５ｍｍ以下の範囲において、上記の関係を満たすように深さｄの大きさや圧延して得られる平角導体１１の短軸の長さｂの大きさに応じて適宜調整する。一例を挙げれば、溝１３２ａ、１３２ｂの深さｄが３．５０ｍｍであるとき、溝１３２ａ、１３２ｂの幅Ｗは、平角導体１１の短軸の長さｂの大きさに応じて１．００ｍｍ以上１．２５ｍｍ以下の範囲で調整する。このとき、特に、溝１３２ａ、１３２ｂの幅Ｗは、平角導体１１の短軸の長さｄとの関係において、Ｗ＝ｄ＋０．４５の関係を満たすことがより好ましい。なお、幅Ｗの大きさは、溝１３２ａ、１３２ｂの深さｄと直交する方向に沿って溝１３２ａ、１３２ｂの大きさを測定したときにその大きさが最大となる値である。また、圧延ロール１３１ａに有する溝１３２ａの幅Ｗと圧延ロール１３１ｂに有する溝１３２ｂの幅Ｗとは同じ大きさであることが好ましい。
【００３５】
また、溝１３２ａ、１３２ｂは、圧延ロール１３１ａ、１３１ｂの表面１３４から軸１３３ａ、１３３ｂの方向へ窪んだ凹形状を有する。凹形状としては、例えば、圧延ロール１３１ａ、１３１ｂの表面１３４から軸１３３ａ、１３３ｂに沿って徐々に縮径した形状、Ｕ字形状、テーパ形状などがある。
【００３６】
本実施形態に係るエナメル線の製造方法では、特に圧延工程において、上述した特定の深さｄと幅Ｗとを有する溝１３２ａ、１３２ｂを備える圧延ロール１３１ａ、１３１ｂを用いて線材１を圧延することにより、１回の圧延加工において、線材１の長軸の中央部分で折れてしまうことのないように線材１へ加わる応力を小さくし、かつ線材１の加工度を大きくすることができる。その結果、本実施形態に係るエナメル線の製造方法では、アスペクト比の大きい平角導体（すなわち、長軸の長さａと短軸の長さｂとの比「ａ／ｂ」が１０以上で、短軸の長さｂが０．８０ｍｍ以下である平角形状の横断面を有する平角導体）を形成するための圧延回数を低減することができるため、アスペクト比の大きい平角形状の横断面を有する平角導体および当該平角導体を備えるエナメル線を製造するときの生産効率を向上させることができる。
【００３７】
（焼鈍工程）
焼鈍工程では、図３に示す圧延ロール１３１ａ、１３１ｂを用いて圧延された線材１に対してさらに圧延を行う場合に、次工程の圧延工程の前工程として線材１を焼鈍装置によって焼鈍する。線材１の焼鈍の方法に特段の限定はなく、例えば、焼鈍炉の内部に線材１を搬送させるなどの方法がある。焼鈍工程では、このような方法で線材１に焼鈍が行われることにより、圧延加工によって線材１に生じた加工ひずみを低減させることができる。
【００３８】
なお、圧延工程において、図１に示す上述した平角形状を有する平角導体１１を製造したあとは、焼鈍工程を介さずに焼鈍されていない状態の平角導体１１を塗装工程へ搬送する。
【００３９】
（塗装工程）
続いて、エナメル線１０の製造方法に関し、塗装工程では、圧延工程において形成された平角導体１１の外周に被覆される絶縁皮膜１２を形成するための絶縁塗料を塗装する。
【００４０】
本実施形態に係るエナメル線１０の製造方法では、塗装工程において、平角導体１１の周囲に塗装される絶縁塗料の塗装量を調整することが可能な塗装ダイスを用いることが好ましい。このような塗装ダイスとしては、例えば、平角導体１１の表面に対向する所定の位置に突起等を有するものがある。このような突起を有する塗装ダイスを適用することにより、平角導体１１の周囲に塗装される絶縁塗料が過度に塗装されること、および絶縁塗料の表面張力によって平角導体１１の角部に塗装される絶縁塗料の塗装量が減少することを防止することができる。そのため、平角導体１１の周囲に形成される絶縁皮膜１２が不均一な厚さになることを防止することができる。
【００４１】
平角導体１１の外周に塗装される絶縁塗料は、絶縁皮膜１２を構成する樹脂成分を有機溶媒に溶解させたものを用いることができる。例えば、ポリイミド、ポリアミドイミドなどからなる樹脂を極性溶媒であるジメチルホルムアミド（ＤＭＦ）、ジメチルアセトアミド（ＤＭＡＣ）、ジメチルスルホオキシド（ＤＭＳＯ）、Ｎ−メチルピロリドン（ＮＭＰ）などに溶解させた絶縁塗料を用いることができる。また例えば、ホルマールやポリウレタン、ポリエステル、ポリエステルイミドなどからなる樹脂をクレゾールやキシロールなどに溶解させた絶縁塗料を用いることもできる。
【００４２】
（加熱工程）
続いて、加熱工程では、塗装工程によって絶縁塗料が塗装された平角導体１１を加熱装置に導入して加熱する。絶縁塗料が塗装された平角導体１１は、加熱装置によって特定の温度に加熱されることにより、平角導体１１の外周に塗装された絶縁塗料が硬化するととともに、平角導体１１が軟化することになる。加熱工程では、このようにして加熱することにより、平角導体１１の外周に絶縁皮膜１２を形成する。
【００４３】
本実施形態に係るエナメル線の製造方法では、塗装工程と加熱工程とを複数回繰り返すことにより、平角導体１１の外周に所望の厚さ（例えば、２０μｍ以上１００μｍ以下厚さ）の絶縁皮膜１２が得られる。
【００４４】
以上の各工程を経ることにより、平角導体１１の外周に絶縁皮膜１２を形成した平角線材が得られ、この平角線材を巻取機で巻き取ることにより、上述したエナメル線１０を製造することができる。
【００４５】
なお、上述したエナメル線１０の製造方法では、塗装工程と加熱工程とで構成される絶縁皮膜形成工程を、圧延工程と別の製造ラインで行うことにより、絶縁皮膜１２を形成する際の平角導体１１に捻じれなどが生じにくい。そのため、このような絶縁皮膜形成工程を圧延工程と別の製造ラインで行う製造方法では、絶縁皮膜１２の厚さを均一にしやすくなるため、上述した伸び率、引張強度、０．２％耐力などの諸特性を有するエナメル線１０をより安定して製造することができる。
【００４６】
また、上述した平角導体１１あるいはエナメル線１０の製造方法では、横断面が円形状である金属線材からなる線材を圧延装置によって圧延することにより、アスペクト比の大きい平角形状の横断面を有する平角導体１１を形成する例を示したが、これに限定されるものではない。例えば、本実施形態に係る平角導体１１あるいはエナメル線１０の製造方法では、横断面が円形状である金属線材をコンフォーム押出機などの押出機に供給し、供給した金属線材を当該押出機によって横断面が平角形状に押出成形することにより、圧延工程で圧延するための線材を形成する押出成形工程を圧延工程の前工程に有してもよい。
【００４７】
押出成形工程では、例えば、直径が８ｍｍ以上１２ｍｍ以下程度であり、横断面が円形状である金属線材を押出機によって、横断面が平角形状の線材が押出される。この押出された線材が圧延するための線材となる。なお、金属線材がタフピッチ銅や無酸素銅などの純銅からなる場合は、押出機から軟銅線の状態の線材が押出される。そして、圧延工程では、この横断面が平角形状である線材を図３に示す圧延ロールを用いて圧延することにより、長軸の長さａと短軸の長さｂとの比「ａ／ｂ」が１０以上（例えば、１０以上２５以下）で、短軸の長さｂが０．８ｍｍ以下（例えば、０．４０ｍｍ以上０．８０ｍｍ以下）である横断面形状を有する平角導体１１を製造する。
【００４８】
本実施形態に係るエナメル線１０の製造方法では、上述した押出成形工程を有することにより、圧延工程の回数を低減すること、および圧延工程の回数低減に伴う焼鈍工程の回数低減が可能となる。すなわち、本実施形態に係る平角導体１１あるいはエナメル線１０の製造方法では、上述した押出成形工程と圧延工程とを組み合わせることにより、生産効率の更なる向上が期待できる。
【００４９】
また、本実施形態に係るエナメル線１０の製造方法では、圧延を用いて横断面のアスペクト比が１０：１以上で、短軸の長さが０．８０ｍｍ以下である平角導体を製造するときに、図３に示す圧延ロールを用いずに、圧延工程と焼鈍工程とを複数回繰り返すことにより、平角導体１１を製造してもよい。
【００５０】
このような図３に示す圧延ロールを用いない圧延工程と焼鈍工程とを複数回繰り返してアスペクト比が大きい平角形状の横断面を有する平角導体１１を製造する場合では、図３に示す圧延ロールを用いた場合と同様に、上述した特性を有するエナメル線１０を得ることが可能である。ただし、図３に示す圧延ロールを用いない場合は、図３に示す圧延ロールを用いた場合と比較して工程数が多くなる。そのため、生産効率の向上の観点からすれば、図３に示す圧延ロールを用いた圧延工程を含むエナメル線の製造方法が好ましい。
【００５１】
〔本実施形態に係る効果〕
本実施形態によれば、長軸の長さａと短軸の長さｂとの比「ａ／ｂ」が１０以上で、短軸の長さｂが０．８０ｍｍ以下である平角形状の横断面を有する平角導体１１と、平角導体１１の外周に被覆された絶縁皮膜１２と、を備え、伸び率が４０％以上、引張強度が２８０ＭＰａ以上、０．２％耐力が６５ＭＰａ以上であるエナメル線とすることにより、アスペクト比が大きいエナメル線において、コイル成形時のエッジワイズ曲げに対して絶縁皮膜１２に亀裂が生じにくくすることができる。
【００５２】
また、本実施形態によれば、圧延ロールを用いて線材を圧延することによって長軸の長さａと短軸の長さｂとの比「ａ／ｂ」が１０以上で、短軸の長さｂが０．８０ｍｍ以下である平角形状の横断面を有する平角導体を形成する圧延工程と、前記平角導体の外周に被覆される絶縁皮膜を形成する絶縁皮膜形成工程と、を含み、当該圧延工程では、圧延ロールが線材を圧延する部分に、圧延して得られる平角導体の長軸の長さａの０．２０倍以上０．５０倍未満の大きさからなる深さｄ、および深さｄとの関係において、２≦ｄ／Ｗ≦６を満たす幅Ｗを有する溝を備え、線材が溝の内面に接するように圧延ロールを通過することよって線材を圧延する。これにより、本実施形態に係るエナメル線の製造方法では、圧延ロールによって圧延する際に、線材がその長軸の中央部分で折れてしまうことのないように線材へ加わる応力を小さくし、かつ、線材の加工度を大きくすることができる。その結果、本実施形態に係るエナメル線の製造方法では、圧延工程と焼鈍工程との回数を低減することができるため、上述したアスペクト比の大きい平角形状の横断面を有する平角導体１１および当該平角導体１１を備えるエナメル線１０を効率よく製造することができる。
【００５３】
すなわち、本実施形態によれば、アスペクト比が１０：１以上で、短軸の長さが０．８０ｍｍ以下である平角導体１１を有し、コイル成形時のエッジワイズ曲げに対して絶縁皮膜１２に亀裂が生じにくく、生産性に優れたエナメル線１０とその製造方法を提供することができる。
【００５４】
なお、本実施形態に係るエナメル線１０は、例えばEV（Electric Vehicle）やHEV（Hybrid Electric Vehicle）等に使用される駆動モーター、太陽光発電に使用される直流昇圧コイル、あるいは電気機器のノイズ対策等に使用されるリアクトルコイルに好適である。
【実施例】
【００５５】
表１に示す試料１では、横断面が円形状のタフピッチ銅（直径：１２ｍｍ）からなる線材を、押出機を用いて横断面が平角状に押出成形し、次いで、図３に示す圧延ロール（溝の深さｄ：３．５０ｍｍ、溝の幅Ｗ：１．１５ｍｍ）を用いて圧延することによって長軸の長さａが１４ｍｍ、短軸の長さｂが０．７０ｍｍ、角部の曲率半径が０．３０ｍｍである横断面が平角形状の平角導体を作製した。次いで、この平角導体の外周に、ポリイミドからなる絶縁性の樹脂に密着性を向上させる添加剤が添加されている絶縁塗料を塗装して加熱することを２回繰り返すことによって第一の絶縁皮膜を形成し、第一の絶縁皮膜の外周にポリアミドイミドからなる絶縁線の樹脂を含む絶縁塗料を塗装する塗装工程と塗装された絶縁塗料を含む平角導体を加熱する加熱工程とを繰り返すことによって第二の絶縁皮膜を形成し、巻取機によって巻き取ることにより、４０μｍの厚さを有する絶縁皮膜（第一の絶縁皮膜／第二の絶縁皮膜）を備えるエナメル線を製造した。
【００５６】
表１に示す試料２では、横断面が円形状のタフピッチ銅（直径：１２ｍｍ）からなる線材を、圧延ロール（溝の深さｄ：１．５０ｍｍ以下、溝の幅Ｗ：２．８０ｍｍ以下）を用いて圧延を複数回行い、長軸の長さａが１４ｍｍ、短軸の長さｂが０．７０ｍｍ、角部の曲率半径が０．３０ｍｍである横断面が平角形状の平角導体を作製した。なお、試料２では、圧延を複数回行う際に焼鈍炉にて焼鈍を行った。次いで、この平角導体の外周に、ポリイミドからなる絶縁性の樹脂に密着性を向上させる添加剤が添加されている絶縁塗料を塗装して加熱することを２回繰り返すことによって第一の絶縁皮膜を形成し、第一の絶縁皮膜の外周にポリアミドイミドからなる絶縁性の樹脂を含む絶縁塗料を塗装する工程と、塗装された絶縁塗料を含む平角導体を加熱する加熱工程とを繰り返すことによって第二の絶縁皮膜を形成し、巻取機によって巻き取ることにより、４３μｍの厚さを有する絶縁皮膜（第一の絶縁皮膜／第二の絶縁皮膜）を備えるエナメル線を製造した。
【００５７】
以下の表１では、試料１、２のエナメル線の特性等について評価を行った。表１では、エナメル線の特性として、伸び率、引張強度、０．２％耐力、エッジワイズ曲げを評価した結果、及び生産性を評価した結果を示す。
【００５８】
【表１】
2019040672.tif 000003
【００５９】
（伸び率、引張強度、０．２％耐力）
表１において、エナメル線の伸び率および引張強度は、平角導体の周囲に絶縁皮膜を有する状態でＪＩＳ  Ｃ３２１６−３に準拠する方法によって引張試験を行い、測定した。また、エナメル線の０．２％耐力は、上記の伸び率および引張強度を測定するときに得られた応力−ひずみ曲線において、得られた応力−ひずみ曲線への接線を原点から引き、次いで、その接線に平行な直線をひずみが０．２％である位置から引いたときに応力−ひずみ曲線と直線とが交差する点（交点）を求め、この交点における応力を０．２％耐力として測定した。
【００６０】
（エッジワイズ曲げ）
表１において、エナメル線のエッジワイズ曲げは、平角導体の周囲に絶縁皮膜を有するエナメル線の状態でＪＩＳ  Ｃ３２１６−３  ＪＡ．５．１．２  ａ）に準拠する方法によって試験した。なお、本試験では、直径が１６ｍｍのマンドレルの表面にエナメル線の長軸の方向に位置する絶縁皮膜の表面が接した状態で当該エナメル線をエッジワイズに１８０度曲げ、この曲げによってエナメル線の絶縁皮膜に亀裂が生じるか否かを評価した。
【００６１】
（生産性）
表１において、生産性は、圧延工程にて平角導体を作製する際の圧延回数によって評価した。
【００６２】
表１に示すように、試料１、２のエナメル線では、長軸の長さａと短軸の長さｂとの比「ａ／ｂ」が１０以上で、短軸の長さｂが０．８０ｍｍ以下である平角形状の横断面を有する平角導体の外周に被覆された絶縁皮膜を備え、平角導体の外周に絶縁皮膜を有する状態において、伸び率が４０％以上、引張強度が２８０ＭＰａ以下、０．２％耐力が６５ＭＰａ以上である。このようなエナメル線とすることにより、アスペクト比が１０：１以上で、短軸の長さが０．８０ｍｍ以下である平角形状の横断面を有する平角導体の外周に被覆された絶縁皮膜がエッジワイズに曲げられたときに亀裂が生じにくいことが分かる。なお、試料１、２のエナメル線では、上述したエッジワイズ曲げを行うときにおいて、湾曲させる部分（１８０度曲げを施す部分）が治具等を用いなくとも短軸の方向へゆらいだ形状にならずに曲げることができた。
【００６３】
また、表１に示すように、図３に示す圧延ロールを用いた圧延工程を含むエナメル線の製造方法（試料１の製造方法）では、図３に示す圧延ロールを用いない圧延工程を含むエナメル線の製造方法（試料２の製造方法）よりも生産性に優れる（すなわち、生産効率がよい）ことが分かる。
【００６４】
以上、本発明の実施形態を説明したが、本発明は、上記実施形態に限定されず、発明の主旨を逸脱しない範囲内において種々変形実施が可能である。
【００６５】
上記に記載した実施形態は特許請求の範囲に係る発明を限定するものではない。また、実施形態の中で説明した特徴の組合せの全てが発明の課題を解決するための手段に必須であるとは限らない点に留意すべきである。
【符号の説明】
【００６６】
１０  エナメル線
１１  平角導体
１２  絶縁皮膜
【図１】
2019040672.tif 000004
【図２】
2019040672.tif 000005
【図３】
2019040672.tif 000006